(57)【要約】【課題】発泡ポリスチレン製の模型への混練砂の付着を防止して抜型作業性の改善を図るとともに、表面平滑性に優れた鋳型を提供すること。木型や樹脂型の代替として発泡ポリスチレン製の成形型を用いる鋳型（中子）の造型法を提供することにある。【解決手段】鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂中に発泡ポリスチレン製の模型を埋設して鋳型を成形後、前記模型を抜型する鋳型の造型法。発泡ポリスチレン製の成形型内に鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂を充填して鋳型を成形後、該鋳型を前記成形型内から抜型する鋳型の造型法。【選択図】　　　図６
2004017085.tif 000002
【特許請求の範囲】
【請求項１】
鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂中に発泡ポリスチレン製の模型を埋設して鋳型を成形後、前記模型を抜型する鋳型の造型法。
【請求項２】
発泡ポリスチレン製の成形型内に鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂を充填して鋳型を成形後、該鋳型を前記成形型内から抜型する鋳型の造型法。
【請求項３】
前記有機溶剤がジカルボン酸アルキルエステルであることを特徴とする請求項１または２に記載の鋳型の造型法。
【請求項４】
前記ジカルボン酸アルキルエステルのアルキル基がメチル基および／またはエチル基であることを特徴とする請求項３に記載の鋳型の造型法。
【発明の詳細な説明】
【０００１】
【発明の属する技術分野】
本発明は、鋳物砂とフェノールウレタン系粘結剤とを混練して得られる常温自硬性混練砂と発泡ポリスチレン製の模型もしくは成形型とを用いて鋳型（主型または中子）を造型する方法に関する。
【０００２】
【従来の技術】
有機鋳型の中でも非量産型の鋳型（主型）を造型する方法として、例えば木製、樹脂製型等の模型を設置した鋳枠内に常温自硬性の混練砂を充填し、これを常温に放置して硬化させた後、該模型を抜型して空間部を形成する鋳型の造型法が知られている。しかし、前記模型の製作には、一般に加工（抜き勾配や表面仕上げ）が必要であることから多くの費用および時間が費やされていた。また、大物の鋳型の場合、鋳型からの模型の抜型作業には大きな労力を要していた。このような問題を解消する鋳型の造型法として、例えば、特開平３−５２７４２号公報において、耐火性骨材に酸硬化性樹脂、酸性硬化剤、並びに合成樹脂発泡体製の模型を溶解もしくは収縮させる特定の有機溶剤を添加混練した鋳砂に、前記模型を埋設し、鋳型成形後該模型を抜型する鋳型の製造方法が提案されている。
【０００３】
【発明が解決しようとする課題】
しかしながら、上記の鋳型造型法によれば、合成樹脂発泡体製の模型は使用する溶剤の作用により溶解もしくは収縮するため、前記模型の抜型作業は従来に比べて改善される筈であるが、実際には合成樹脂発泡体表面が溶剤によって侵食されてそこに混練砂が付着して模型の抜型作業性が意図するほど改善されずまた得られる鋳型の表面は平滑性に欠けること、溶剤の添加装置が特別に必要であること、作業環境が芳香族炭化水素等の溶剤により汚染される虞があることなどの問題がある。また、当該技術分野では、一般に大物鋳型の造型が主に行われているため、造型現場での模型の抜型作業性についてより一層の改善が求められている。また、資源リサイクルの観点から使用済み模型の再利用に関心が高まっている。
【０００４】
上記の事情に鑑み、本発明の目的は、第１に発泡ポリスチレン製の模型への混練砂の付着を防止して抜型作業性の改善を図るとともに、表面平滑性に優れた鋳型を提供すること、第２に大物鋳型を造型する際に型変形や寸法精度の悪化がないこと、第３に新たな溶剤添加装置を設けなくても既存の混練装置が使用できること、第４に有機溶剤による造型および鋳造現場の環境汚染を抑制できること、第５に使用済み模型の再利用を可能とした鋳型（主型）の造型法を提供することにある。また、本発明の他の目的は、木型や樹脂型の代替として前記発泡ポリスチレン製の成形型を用いる鋳型（中子）の造型法を提供することにある。
【０００５】
【課題を解決するための手段】
本発明者らは、鋭意研究を行った結果、発泡ポリスチレン製模型もしくは成形型と、フェノール樹脂、ポリイソシアネート化合物及び脂肪族カルボン酸エステルを主成分とする有機溶剤から構成されるフェノールウレタン系粘結剤とを組み合わせて使用することにより、上記目的を達成できることを見出し、本発明を完成するに至った。
【０００６】
すなわち、本発明は、鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂中に発泡ポリスチレン製の模型を埋設して鋳型を成形後、前記模型を抜型する鋳型の造型法にある。
【０００７】
他の本発明は、発泡ポリスチレン製の成形型内に鋳物砂とフェノール樹脂、ポリイソシアネート化合物、脂肪族カルボン酸エステルを主成分とする有機溶剤及び必要に応じて硬化促進剤、硬化遅延剤その他の添加物を混練して得られる常温自硬性混練砂を充填して鋳型を成形後、該鋳型を前記成形型内から抜型する鋳型の造型法にある。
【０００８】
【発明の実施の形態】
最初に鋳型の造型法について図面を参照して説明する。
図１（あ）を参照すると、鋳造法で製造すべき最終製品形状を有する模型１を作業定盤２の上に置く。模型１は図では簡単のために立方体にしたが、実際には数メートルもあるバルブ、ポンプなど複雑な形状である。本発明では模型を発泡ポリスチレンで製造する。
【０００９】
模型１を囲むように鉄製金枠３をセットし（図１（い））、常温硬化性混練砂４を金枠３内に入れて砂を硬化させる（図１（う））。該混練砂が硬化したら、金枠３に設けた吊棒５を利用してクレーンなどで金枠３を反転させ（図１（え））、模型１を抜型すれば、硬化した砂型４’の内側に製品形状の空間６ができ、主型４’ができる（図１（お））。
【００１０】
この模型１を抜型する場合、木型などでは型をテーパ状に形成して抜型を可能にしている。発泡ポリスチレン製模型の場合、一般に使い捨てできることからテーパなしの模型が用いられるが、従来技術ではテーパの有無とは関係なく砂型と発泡ポリスチレン製模型とが付着して簡単に抜型できないので、実際には発泡ポリスチレン製模型を掻き毟るようにして抜型作業が行われていた。特開平３−５２７４２号公報に開示された方法を採用する場合でも先に従来技術の欄に述べたように砂型の表面の砂が発泡ポリスチレンに付着したものしか得られないので、特に複雑な形状や大物の模型の場合には抜型は容易ではなく、しかも得られる鋳型表面がひどく荒れたものであった。従って、従来の発泡ポリスチレン製模型の利用は非常に限られており、また使い勝手の悪いものであった。
【００１１】
本発明の造型法によれば、詳しくは後述するが、硬化した砂型が発泡ポリスチレン模型表面に付着することなく、硬化砂型と発泡ポリスチレン模型の間に僅かな隙間ができ、しかも発泡ポリスチレン模型の表面は平滑であることが可能にされる。発泡ポリスチレン模型の収縮は非常に少ないにもかかわらず、模型１の抜型作業が極めて容易にされる。文字どおりの抜型、寸法精度の高い造型及び模型の再利用の可能性が従来の場合と比べて顕著に高くされる。その結果、発泡ポリスチレン製模型の利用性及び使い易さが顕著に高められる。
図２は中子の造型法を説明するものであるが、図２（あ）を参照すると、作業定盤１２の上に成形型１１を置き、その中に常温硬化性混練砂１３を入れる（図２（い））。硬化した砂型１３’を成形型１１から抜型すると、中子１３’が得られる（図２（う））。
【００１２】
従来、この成形型は木型などで製造され発泡ポリスチレンで製造されることはなかった。その理由は、発泡ポリスチレン製成形型１１を用いた従来の造型法では砂を硬化して得られる中子１３’を発泡ポリスチレン製成形型１１から抜型することが不可能又は困難であったからである。理論的には、砂が硬化して中子１３’が形成されてから発泡ポリスチレン製成形型１１を掻き毟れば、中子１３’を入手することが可能であるが、そこまでして発泡ポリスチレン製成形型を利用する利益があるとは考えられかった。これに対し、本発明の造型法によれば、硬化した中子を発泡ポリスチレン製成形型から容易に「抜型」することが可能にされるので、発泡ポリスチレン製成形型を利用することが現実化される。
【００１３】
このようにして製造された主型と中子は、先ず作業定盤２２上に主型４’（図１（お））を置き（図３（あ））、次に主型４’内に中子１３’をセットして下型２３を完成し（図３（い））、その上に予め製作しておいた注湯口２５を設けた上型２４を載置し、注湯口２５から溶解した金属（鋼など）を注入して鋳造する（図３（う））。鋳造後、上下型の砂型をばらして鋳物を取り出し、得られた鋳物の不要な上型の湯道部分を切断除去して鋳物２５を得る（図３（え））。その後、必要な加工処理を施して最終製品に仕上る。
【００１４】
次に、本発明で発泡ポリスチレン製の模型又は成形型と組み合わせて使用する常温硬化性混練砂について説明する。
【００１５】
本発明で用いるフェノール樹脂としては、公知の反応触媒の存在下にフェノール類とホルムアルデヒド類とを反応させると得られる有機溶剤可溶性のフェノール樹脂（例えばベンジルエーテル型フェノール樹脂、レゾール型フェノール樹脂、ノボラック型フェノール樹脂およびこれらの混合物など）または該フェノール樹脂の製造時ないし製造後に任意の変性剤を反応ないし混合して得られる変性フェノール樹脂およびこれらの混合物などが挙げられるが、一般的にはベンジルエーテル型フェノール樹脂が使用される。
【００１６】
フェノール樹脂は、鋳物砂へのコーティング性などの観点から有機溶剤により溶液に調製して使用され、溶液の濃度としては一般的には約４０〜８０質量％（フェノール樹脂成分）の濃度が採用される。有機溶剤としては、例えば、フェノール樹脂を溶解できるケトン、エステル、エーテル、アルコール及びこれらの混合物などを用いることができる。
【００１７】
これらのフェノール樹脂用の有機溶剤の中でも、本発明では、模型もしくは成形型の収縮性および環境対応の観点から、脂肪族カルボン酸エステルを用いることが好適であり、より好ましくは、ジカルボン酸アルキルエステル、とりわけアルキル基がメチル基および／またはエチル基であるジカルボン酸アルキルエステル、例えばマロン酸ジメチル、コハク酸ジメチル、グルタル酸ジメチル、アジピン酸ジメチル及びこれらの混合物などが挙げられる。
【００１８】
なお、これらのフェノール樹脂用有機溶剤には必要に応じてポリイソシアネート成分との相溶性の観点から、石油系溶剤を使用してもよいし、コストに難点があるが上記脂肪族カルボン酸エステルと同様の収縮作用を示すラクトン、例えばγ−ブチロラクトンなどを併用してもよい。
【００１９】
本発明の造型法は、発泡ポリスチレン樹脂製型（模型もしくは形成型）と組み合わせて用いる常温硬化性混練砂用粘結剤としてフェノールウレタン系粘結剤を用いると共に、混練砂中に脂肪族カルボン酸エステルを主成分とする有機溶剤を含むことを必須構成要素とするものである。有機溶剤として脂肪族カルボン酸エステルを用いることにより発泡ポリスチレン製型を穏やかに収縮させるので、発泡ポリスチレン製型表面に硬化した鋳型の表面の砂が付着することが防止され、しかも硬化した砂型と発泡ポリスチレン製型との間に僅かに隙間が形成されて抜型が容易にされる、砂型の寸法精度及び表面平滑性が優れる、作業環境に優れる、発泡ポリスチレン製型の再利用が可能にされる、従来法の溶剤の作業環境汚染を抑制できる等の効果が得られるものである。脂肪族カルボン酸エステルは必ずしもフェノール樹脂の溶剤として用いる必要はないが、フェノール樹脂の溶剤として用いることが最も好ましい。脂肪族カルボン酸エステルをフェノール樹脂の溶剤として用いることにより、フェノール樹脂の溶剤として別の溶剤を多く用いる必要もなく、また脂肪族カルボン酸エステルを第三成分として添加する必要をなくし、さらに脂肪族カルボン酸エステルの添加量の制御も容易にされる。
【００２０】
一方、本発明の造型法で用いるポリイソシアネート化合物としては、分子中に２以上のイソシアネート基を有する化合物、例えば芳香族ポリイソシアネート（例えばポリメチレンポリフェニレンポリイソシアネート、ジフェニルメタンジイソシアネートなど）、脂肪族ポリイソシアネート、（例えばヘキサメチレンジイソシアネートなど）、脂環式ポリイソシアネート（例えば４，４′−ジシクロヘキシルメタンジイソシアネートなど）、これらのポリイソシアネート化合物とポリオールとを反応させて得られるイソシアネート基を有するプレポリマーおよびこれらの混合物などが挙げられる。
【００２１】
ポリイソシアネート化合物は、原液で使用してもよいが、鋳物砂へのコーティング性の観点から、一般的には石油系溶剤、例えばハイゾール（商品名、昭和シェル石油株式会社製）、ソルペッソ（商品名、エクソンモービル社製）により約６５〜９０質量％の溶液（ポリイソシアネート成分）に調製して使用されることが好ましい。なお、これらの石油系溶剤には必要に応じてフェノール樹脂成分で用いられる有機溶剤、特にエステルやエーテルを併用してもよく、脂肪族カルボン酸エステルを併用してもよい。
【００２２】
鋳物砂に混練して使用するフェノール樹脂成分またはポリイソシアネート成分の配合量は、それぞれ鋳物砂１００質量部に対して一般に０．０１〜５．０質量部、好ましくは０．１〜２．０質量部である。また、フェノール樹脂成分とポリイソシアネート成分との配合比（質量基準）は、特に限定はされないが一般的には７０／３０〜３０／７０である。
【００２３】
本発明の造型法は、ポリスチレン樹脂製の型と組み合わせて用いる常温硬化性混練砂用粘結剤としてフェノール樹脂及びポリイソシアネート化合物を用いると共に、混練砂中に脂肪族カルボン酸エステルを主成分とする有機溶剤を含むことを特徴とするものである。上記のように好適にはフェノール樹脂の溶剤として脂肪族カルボン酸エステルを使用するが、鋳物砂と混合するフェノール樹脂及びポリイソシアネート化合物に対する第三成分として脂肪族カルボン酸エステルを使用してもよい。本発明の造型法に用いる脂肪族カルボン酸エステルの好適な具体例は先にフェノール樹脂用の有機溶剤として説明した化合物である。
【００２４】
鋳物砂に混練して使用する脂肪族カルボン酸エステルの量は、砂種（特に新砂又は再生砂）、フェノール樹脂成分とポリイソシアネート成分との配合比又は配合量などに依存するので一概に定められないが、例えば、鋳物砂１００質量部に対して０．１〜１質量部程度の量で使用される。本発明において、脂肪族カルボン酸エステルを主成分とする有機溶剤というとき、有機溶剤全量に対して脂肪族カルボン酸エステルが主要量で存在することを意味する。主要量とは、いくつかの主要成分の１つであることであり、最高量成分であるか、さらには半分以上含まれることが好ましい。
【００２５】
鋳物砂としては、例えばケイ砂、オリビンサンド、ジルコンサンド、クロマイトサンド、アルミナサンド、フェロクロム系スラグ、フェロニッケル系スラグ、転炉スラグ、ムライト系人工粒子、これらの再生砂などが挙げられる。これらは単独で用いてもよく、２種以上を組み合わせて用いてもよい。
【００２６】
また、前記混練砂にはナフテン酸鉛、酢酸亜鉛、ジラウリル酸錫ブチル等の２価金属塩、ピリジン、フェニルピリジン、フェニルプロピルピリジン等の塩基などの硬化促進剤、無水マレイン酸、安息香酸、テレフタル酸等のカルボン酸、キシレンスルホン酸等の芳香族スルホン酸等の硬化遅延剤、γ−アミノプロピルトリエトキシシラン、グリシドキシプロピルトリメトキシシラン等のシランカップリング剤、その他の添加剤などを配合してもよい。
【００２７】
次に、本発明に用いられる模型もしくは成形型は、ポリスチレン発泡体、例えば発泡性ポリスチレンを所定形状に発泡させて得た成形発泡体あるいは発泡性ポリスチレンのブロック発泡体から所定形状に切り出した加工発泡体である。
【００２８】
これらはそのままの状態で用いてもよいが、好ましくは、模型もしくは成形型の表面にある発泡樹脂の粒状凹凸や切り出した加工面の平滑化、模型若しくは鋳型の脱型性改善のため、模型もしくは成形型の表面を塗型剤、例えばシリカ、ジルコン、クロマイト、ムライト等の無機粉粒体および必要に応じて添加された粘結剤、界面活性剤等を含む水もしくはアルコール懸濁液をどぶ漬、ハケ塗り、スプレー吹き付け等により塗布した後、これを乾燥して用いられる。
【００２９】
本発明によれば、発泡ポリスチレン製模型もしくは成形型と硬化砂型との間の抜型性が顕著に高められるのみならず、驚くことには発泡ポリスチレン製模型又は成形型の表面には硬化砂の付着が全く見られないことである。また硬化砂型と発泡ポリスチレン製型との付着が実質的になくなるものであるが、発泡ポリスチレン製模型もしくは成形型の表面に無機粉粒体などの塗型剤を塗布しておくことにより、発泡ポリスチレン製模型もしくは成形型と硬化砂型との間の抜型性がさらに顕著に高められ、特に大物の発泡ポリスチレン製模型や硬化中子砂型の抜型の作業性が極めて容易にされる効果が得られる。従来技術の方法でも、塗型剤を塗ることにより抜型性は或る程度良くなるが、硬化砂型と発泡ポリスチレン製模型（あるいは成形型）との実質的な付着がなくなるものではなかった。
【００３０】
本発明による鋳型（主型）は、例えば、温度０〜５０℃程度の鋳物砂（新砂又は再生砂）とフェノール樹脂成分（必要に応じて硬化促進剤又は硬化遅延剤を含む）とを混練後、さらにポリイソシアネート成分を添加し再混練し、必要であればさらに混練の途中又は後で脂肪族カルボン酸エステルを添加して混練し、常温で自硬化する性質（所謂：自硬性）を持つ混練砂を作製する。ここで、脂肪族カルボン酸エステルはフェノール樹脂の溶剤として使用すれば、混練工程を簡素化できるし、しかも混練砂における脂肪族カルボン酸エステル量の調整も容易になるので、好ましいことは先に述べたとおりである。
【００３１】
次に、この常温自硬性混練砂は、例えば、図１〜３を参照して説明したように、鋳枠内の底盤上に発泡ポリスチレン製の模型またはその表面に塗型剤を塗布した模型を載置した後前記混練砂を手込めまたは加振しながら充填し、室温で０．５〜２４時間放置して該混練砂を硬化させて鋳型を成形し、その後、鋳型から模型を抜き取る（抜型）と該模型形状の空間部を有する主型が得られる。そして、本発明の造型法によれば、この鋳型から模型を抜き取る、即ち抜型の容易性が顕著に改良される。
【００３２】
また、鋳型（中子）は、発泡ポリスチレン製の分割式成形型の空間部内に前記混練砂を前記同様に充填後、室温に放置して該混練砂を硬化させて鋳型を成形し、その後、該成形型から鋳型を抜型すれば空間部形状の中子が得られる。そして、本発明の造型法によれば、成形型から鋳型を文字通り抜型することが可能にされ、実用的に発泡ポリスチレン製成形型を用いて鋳物砂製中子を製造することが可能にされる。
【００３３】
【実施例】
以下、実施例により本発明を更に詳細に説明するが、本発明はこれらの実施例に限定されるものではない。なお、「部」及び「％」はすべて「質量部」及び「質量％」を意味する。
【００３４】
有機粘結剤の調製例
フェノール樹脂成分は、ベンジルエーテル型フェノール樹脂と少量の塩基系硬化促進剤をグルタル酸ジメチルを主成分とするジカルボン酸メチルエステル混合物に溶解して５０％溶液とした。一方、ポリイソシアネート成分は、ポリメチレンポリフェニレンポリイソシアネート（三井化学社製商品名：コスモネートＭ２００）を石油系溶剤（エクソンモービル社製商品名：ソルベッソ１００）に溶解して８５％溶液とした。これらの２成分をセットにして有機粘結剤とした。
【００３５】
実施例１
実験用品川式ミキサー内でフリーマントル砂１０００部と上記有機粘結剤のフェノール樹脂成分７部とを３０秒間混練後攪拌を止めてポリイソシアネート成分７部を添加し、再び３０秒間混練して常温自硬性の混練砂を作製した。この混練砂に含まれる有機粘結剤由来の溶剤量は約４．６部であった。次に、２００ｃｃポリカップの底に発泡ポリスチレン製の模型（厚み１０ｍｍ×幅２０ｍｍ×長さ１５０ｍｍ）または予め該模型を市販のシリカ系塗型剤中にどぶ漬け処理した塗型処理模型をそれぞれ固定し、該ポリカップ上端まで前記混練砂を手込めで充填し、それから１時間および２時間後に以下の事項について調べた。
１）　鋳型から模型を抜型する際のバネ秤による抜型抵抗値（Ｋｇ）
２）　得られた模型表面（幅方向）での混練砂の付着状態（○：なし、×：あり）、模型（幅方向）の収縮量（％／幅寸法２０ｍｍ）および鋳型の空間内面の平滑性（○：良好、×：ザラつきあり）
【００３６】
また、別途、前記同様にして鋳型強度測定用混練砂を作製し、これを直ちに試験片作製木型内に手で充填し、それから１時間、２時間および２４時間後に試験片（直径５０ｍｍ×高さ５０ｍｍ）を脱型し、その圧縮強度（Ｋｇ／ｃｍ２）を測定した。それらの結果を表１に示す。
【００３７】
比較例１
実験用品川式ミキサー内でフリーマントル砂１０００部、実施例１で用いた有機溶剤４．６部および酸性硬化剤（旭有機材工業社製商品名：ＡＦ−２）５部とを３０秒間混練後攪拌を止めて酸硬化性フラン樹脂（旭有機材工業社製商品名：ＨＰ６２００）１０部を添加し、再び３０秒間混練して常温自硬性混練砂を調製した。次に、実施例１と同様にして模型の抜型抵抗値、模型表面（幅方向）の混練砂の付着状態、模型の幅方向の収縮量、鋳型の空間内面の平滑性および混練砂の鋳型強度を調べた。なお、抜型抵抗値が３Ｋｇでも抜型ができないときは３Ｋｇ以上と表示し、模型は鋳型をばらして回収した。それらの結果を表１に示す。
【００３８】
従来例１
比較例１において、有機溶剤としてキシレン２．０部を用いた以外は比較例１と同様にして模型の抜型抵抗値、模型表面（幅方向）の混練砂の付着状態、模型の幅方向の収縮量、鋳型の空間内面の平滑性および混練砂の鋳型強度を調べた。それらの結果を表１に示す。
【００３９】
【表１】
2004017085.tif 000003
【００４０】
表１を参照すると、特開平３−５２７４２号公報に開示されたフラン系粘結剤の場合（従来例１）には、引抜抵抗値が大きく抜型性が非常に悪いこと、模型表面に砂が付着し、表面の平滑性も低いこと、これは有機溶剤を脂肪族カルボン酸エステルに変えても大きな改良効果は得られないこと（比較例１）、しかし実施例１のようにフェノールウレタン系に粘結剤と脂肪族カルボン酸エステル有機溶剤を組み合わせると、模型の収縮は従来例１より小さいにもかかわらず引抜抵抗値が顕著に低減して抜型性が良くなること、模型表面に砂が付着しないこと、表面の平滑性も良好であることが見られる。
【００４１】
図４に、実施例１（塗型処理なし）で鋳型から抜型した後の発泡ポリスチレン製模型の表面写真を示す。発泡ポリスチレン製模型の表面が真っ白で砂が付着しておらず、また表面の平滑性が高い様子が見られる。図５の従来例１の同様の写真と対照すれば、実施例では発泡ポリスチレン製模型が鋳型からスムーズに抜型されたことが明らかである。
【００４２】
図５に鋳型から発泡ポリスチレン製模型を抜型した後の発泡ポリスチレン製模型の表面写真を示す。図４と比較すれば、抜型された発泡ポリスチレン製模型の表面に砂が付着して汚れており、また表面が粗れている様子が見られる。発泡ポリスチレン製模型の鋳型から抜型がスムーズでないことが明らかであり、これでは大物の模型における抜型はとても困難であり、毟り取る必要があることが明らかである。
【００４３】
実施例２および従来例２
まず、内部に直径５０ｍｍの空間部を持つ発泡ポリスチレン製の２分割式成形型（縦１００ｍｍ×横１００ｍｍ×高さ１００ｍｍ）または該成形型の空間側内面を、実施例１で使用した塗型剤で処理した成形型のそれぞれに、実施例１または従来例１に準じて別途作製した混練砂を手で充填し、常温下に１時間、２時間放置した後、それぞれの成形型から鋳型（中子）を脱型する際の離型性（○：良好、△：少し張り付きあり、×：張り付きあり）、成形型内面での混練砂の付着状態（○：なし、×：あり）および得られた鋳型の表面平滑性（○：良好、×：ザラつきあり）を調べた。それらの結果を表２に示す。
【００４４】
【表２】
2004017085.tif 000004
【００４５】
表２に示されるように、中子製作においても、特開平３−５２７４２号公報に開示されたフラン系粘結剤を用いた場合（従来例２）には、塗型剤の使用の有無にかかわりなく、離型性が悪く抜型性が悪いこと、成形型表面に砂が付着し、表面の平滑性も低い、しかし実施例２ではこれらが全て改良され、離型性が低減して抜型性が良くなること、模型表面に砂が付着しないこと、表面の平滑性も良好であることが確認され、表では塗型剤の使用による差はないが、実際には塗型剤を使用した場合にはすべての項目で一段と優れていることが確認された。
【００４６】
図６及び図７の写真は、これらの実施例２及び従来例２で中子を抜型した後の発泡ポリスチレン製２分割式成形型の内面を示す。これらの例は図４及び図５と同様に塗型処理なしの例であるが、図７の従来例２では発泡ポリスチレン製成形型の表面に砂が付着しているが、それに対して図６の実施例２では発泡ポリスチレン製成形型の表面は砂が全く付着していないのみならず、その平滑性が極めて高い（図４と比べても高い）。なお図６は特許図面の写真精度の関係で陰影が見えるがこれらは砂による汚れではなく、非常に清浄な表面であり平面性も高いものである。
【００４７】
【発明の効果】
以上説明した通り、本発明によれば、（イ）発泡ポリスチレン製模型もしくは成形型と、（ロ）フェノール樹脂、ポリイソシアネート化合物及び脂肪族カルボン酸エステルを主溶剤として含む有機溶剤から構成されるフェノール・ウレタン系粘結剤とを組み合わせて用いることにより、従来例に比べて次の諸効果を奏する。
（１）鋳型（主型）からの模型の抜型抵抗値が著しく小さく、また成形型からの鋳型（中子）の離型性も良好であるので、造型時の模型又は中子の抜型作業が容易となり、これにかかる労力を軽減することができるとともに、表面平滑性に優れた鋳型（主型または中子）を提供することができる。
（２）粘結剤中の溶剤量の調節、塗型処理などにより模型もしくは成形型の収縮を微制御できるため、大物鋳型を造型する際の型壊れや寸法精度の悪化を防止することができる。
（３）本発明で用いる粘結剤には、既に模型もしくは成形型を穏やかに収縮させる溶剤が入っているため、新たに溶剤添加装置を設ける必要がなく、既存の混練装置を使用することができる。また独立の溶剤添加装置を用いる場合と比べて溶剤量の制御が容易である。
（４）脂肪族カルボン酸エステルを主成分とする有機溶剤を使用するため造型および鋳造現場の環境保全に寄与することができる。
（５）鋳型（主型、中子）造型後に回収した模型もしくは成形型の表面には、混練砂の付着が全くなく、しかも収縮量が従来より少ないため、他の模型への再利用が可能であり省資源化に寄与できる。
（６）模型もしくは成形型は、木型や樹脂型の代替として利用できるため、鋳型の試作に用いる模型もしくは成形型のコスト低減および製作期間の短縮を図ることができる。
【図面の簡単な説明】
【図１】主型の製造工程の説明である。
【図２】中子の製造工程の説明である。
【図３】主型及び中子を用いた鋳造工程の説明である。
【図４】実施例１（塗型処理なし）で鋳型から発泡ポリスチレン製模型を抜型した後の発泡ポリスチレン製模型の表面写真を示す。
【図５】従来例１で鋳型から発泡ポリスチレン製模型を抜型した後の発泡ポリスチレン製模型の表面写真を示す。
【図６】実施例２（塗型処理なし）で中子を抜型した後の発泡ポリスチレン製２分割式成形型の内面を示す写真である。
【図７】従来例２（塗型処理なし）で中子を抜型した後の発泡ポリスチレン製２分割式成形型の内面を示す写真である。
【符号の説明】
１…模型
２…作業定盤
３…金枠
４…混練砂
４’…硬化した砂型（主型）
５…吊棒
６…空間
１１…成形型
１２…作業定盤
１３…混練砂
１３’…硬化した砂型（中子）
２２…作業定盤
２３…下型
２４…上型
２５…注湯口
２６…鋳物
【図１】
2004017085.tif 000005
【図２】
2004017085.tif 000006
【図３】
2004017085.tif 000007
【図４】
2004017085.tif 000008
【図５】
2004017085.tif 000009
【図６】
2004017085.tif 000010
【図７】
2004017085.tif 000011